(57)【要約】【課題】  耐酸性にすぐれ、吸着剤の溶出、樹脂の劣化も抑制され、使用寿命が長く、かつ低濃度フッ素（２０〜５０ｍｇ／Ｌ濃度）の被処理物にも有効に機能するフッ素吸着剤を提供し、また、これを利用して、操作が簡易で、副資材を必要とせず、汚泥スラッジや、機器内部にスケールを発生することがないためメンテナンスも容易なフッ素吸着処理を可能とすること。【解決手段】  高分子樹脂と、結晶子径が５０〜２００Å、熱減量が０．１〜５重量％の希土類元素含水酸化物とからなるフッ素吸着剤。【選択図】なし【特許請求の範囲】
【請求項１】
高分子樹脂と結晶子径が５０〜２００Åの希土類元素含水酸化物とからなるフッ素吸着剤。
【請求項２】
希土類元素含水酸化物が耐酸性を持つ請求項１のフッ素吸着剤。
【請求項３】
該希土類元素含水酸化物の熱減量が０．１〜５重量％であることを特徴とする請求項１または２記載のフッ素吸着剤。
【請求項４】
高分子樹脂がフッ化ビニリデン系樹脂及びビニルアルコール共重合体からなる樹脂であることを特徴とする請求項１〜３いずれか１項に記載のフッ素吸着剤。
【請求項５】
含水率が１から４０重量％の希土類元素含水酸化物を３００℃から６００℃で１時間から１０時間加熱熟成して、結晶子径を５０から２００Åにした希土類含水酸化物と、高分子樹脂とを混合するフッ素吸着剤の製法。
【発明の詳細な説明】
【技術分野】
【０００１】
本発明は、排水、工業用水など水中のフッ素を吸着する希土類元素含水酸化物と高分子樹脂とのフッ素吸着剤及びその製法に関する。
【背景技術】
【０００２】
最近は社会的要請から有害、汚染物質に対する排水処理基準が厳しくなり、半導体製造工程からの排水、ゴミ焼却場等で生じる廃水、火力発電所プラントから排出される灰汚水、床洗浄排水やゴミ焼却処理工場等から排出される洗煙排水等の排水には多くの場合、フッ素、およびその他有害、汚染物質が含まれている。
これに対するフッ素の排出基準は、現在８ｐｐｍであるが最も厳しい自治体の規制値に０．８ｐｐｍがあるなど更に規制が強化されつつある。
【０００３】
当然、これら排水中の有害物質等は分離し除去する必要がある。廃水中のフッ素化合物の分離除去には、カルシウム化合物を添加し難溶性化合物にして中和凝集・沈殿させる方法や鉄化合物を用いた凝集沈殿法、あるいは塩基性陰イオン交換樹脂を用いる方法やアルミニウム塩型キレート樹脂を用いるイオン交換樹脂方法（特許文献１（特開昭５７-１０７２８７））あるいはジルコニウム担持型陽イオン交換樹脂を用いるイオン交換樹脂方法（非特許文献１（日本化学会誌、３７９号、１９８１））、活性アルミナ難溶性物質に吸着させ分離する方法（特許文献２（特開２００２−８６１６０））、希土類元素の水和酸化物を用いる方法（特許文献３（特開昭６１-１８７９３１））や希土類金属担持樹脂を用いる方法（特許文献４（特開昭６１-１９２３４０））等の吸着分離処理等の吸着法など、いくつかの分離処理方法が提案され実施されている。
【０００４】
上記のカルシウム化合物の生石灰や消石灰などの化合物による凝集・沈殿させるフッ素含有排水の処理方法は、排水から高濃度の溶存フッ素や重金属類を分離する場合、その濃度によっては前記の凝集剤を加えての２段凝集沈殿分離が好ましく用いられているが、その２段操作の複雑さを避けられず、さらに、フッ素など有害、汚染物質に対する排水を低濃度（例えば、水質基準の８ｍｇ／Ｌ）まで除去することになると、アルミニウムや鉄塩等の副資材を添加したり、フッ化カルシウムの種循環を実施して低濃度の処理を実施しているが、副資材を必要とする欠点とその分離操作の結果生じる多量の汚泥スラッジの処理が欠点となっている。また、フッ素化合物の除去に最も多用されるカルシウム系化合物や鉄化合物を使用するためにスケールの発生が多く分離装置のメンテナンス操作の負担が増加する欠点があった。このスラッジ脱水ケーキを低減する方法に水酸化マグネシウムを使う方法も（特許文献５（特開２００３−４７９７２号公報））に記載されているが、さらに操作の複雑さが増す欠点があった。
【０００５】
また、上記イオン交換樹脂方法は、例えばユニチカ社製商標のユニセレックＵＲ３７００やオルガノ社製のジルコニアを含有する商標オルライトＦ等、が市販されているがどの吸着剤も酸性領域で吸着体の元素ジルコニアが溶出し樹脂が細かく潰れる欠点があり、樹脂劣化消耗による樹脂の補充が大量に必要になる欠点があったし、また特定装置を必要とする欠点や吸着能を維持する為には吸着剤の交換頻度が高くなる欠点と樹脂の性質上樹脂劣化、耐酸性に弱い欠点があった。
【０００６】
上記活性アルミナ方法もゲル状水酸化アルミニウムにしての低濃度フッ素（２０〜５０ｍｇ／Ｌ濃度）の場合に充分にフッ素を吸着しない低吸着能に欠点があり吸着した後は凝集剤でスラッジ化しての処理回収操作が複雑という欠点があった。
上記方法で希土類金属担持樹脂を用いる方法は中でも有望視されているが、樹脂中の吸着剤希土類元素が排水処理液に溶出するため樹脂だけの抜け殻になってしまいフッ素を吸着しなくなる欠点があった。
この他、特許文献６（特開平２−２６１２）の吸着剤も酸性領域で大量のセリウムが溶出するため、フッ素吸着性能はあるものの、劣化による樹脂の補充が大量に必要である欠点があった。
【０００７】
また、従来の吸着剤を使用して半導体等の排水を処理する場合、排水中に酸化還元物質が混入することがある。このため、次亜塩素酸ソーダ等を使用して酸化還元物質を中和沈殿分離処理をするが、分離処理後の排水には微量の次亜塩素酸ソーダが残留してしまう。この残留した次亜塩素酸ソーダが先のイオン交換樹脂の高分子樹脂を劣化させるため、樹脂の劣化と共に吸着剤が劣化して溶出してしまい吸着能が低下する欠点がある。
フッ素を含む排水処理の合理化については、種類、大小を問わず、あらゆる角度から技術的に検討されているが、上記の諸欠点を抑えきれていない。
【０００８】
【特許文献１】特開昭５７−１０７２８７号公報
【非特許文献１】日本化学会会誌、３７９号、１９８１
【特許文献２】特開２００２−８６１６０号公報
【特許文献３】特開昭６１−１８７９３１号公報
【特許文献４】特開昭６１−１９２３４０号公報
【特許文献５】特開２００３−４７９７２号公報
【特許文献６】特開平０２−２６１２号公報
【発明の開示】
【発明が解決しようとする課題】
【０００９】
本発明は、このような実情の下に、前記の欠点を解消したフッ素吸着剤を提供することを目的とするものである。すなわち、本発明は、耐酸性にすぐれ、吸着剤の溶出、樹脂の劣化も抑制され、使用寿命が長く、かつ低濃度フッ素（２０〜５０ｍｇ／Ｌ濃度）の被処理物にも有効に機能するフッ素吸着剤を提供し、また、これを利用して、操作が簡易で、副資材を必要とせず、汚泥スラッジや、機器内部にスケールを発生することがないためメンテナンスも容易なフッ素吸着処理を可能とすることを目的とするものである。
【課題を解決するための手段】
【００１０】
本発明者等は上記課題を鋭意研究した結果、希土類元素含水酸化物、特にセリウム含水酸化物を特定温度で加熱熟成することにより、結晶性の良いその含水酸化物をつくりその吸着元素化合物と樹脂との組成物から構成した吸着剤が上記課題解決に有用であることを見出し本発明に到達した。
【００１１】
すなわち、本発明は、下記（１）〜（５）に係わる。
（１）  高分子樹脂と高温焼成された希土類元素含水酸化物とからなるフッ素吸着剤。
（２）  希土類元素含水酸化物が耐酸性を持つ上記（１）のフッ素吸着剤。
（３）  該希土類元素含水酸化物の熱減量が０．１〜５重量％であることを特徴とする上記（１）または（２）のフッ素吸着剤。
（４）  高分子樹脂がフッ化ビニリデン系樹脂及びビニルアルコール共重合体からなる樹脂であることを特徴とする上記（１）〜（３）のフッ素吸着剤。
（５）  含水率が１から４０重量％の希土類元素含水酸化物を３００℃から６００℃で１時間から１０時間加熱熟成して、結晶子径を５０から２００Åにした希土類含水酸化物と、高分子樹脂とを混合するフッ素吸着剤の製法。
【発明の効果】
【００１２】
本発明の吸着剤は、以下に説明するように、耐酸性に優れ、吸着剤の溶出が少なく、したがって、長寿命であり、しかも含有フッ素の低濃度フッ素（２０〜５０ｍｇ／Ｌ濃度）の被処理液にも有効に機能することができる。
そして、この吸着剤を利用して、操作が容易で、かつ、汚泥スラッジの発生や機器内部にスケールの発生のないメンテナンスの容易なフッ素吸着処理システムが可能となる。
【発明を実施するための最良の形態】
【００１３】
本発明の高分子樹脂とは、親水性樹脂のアニオン交換樹脂やキレート系樹脂よりも耐熱性があって水に溶出しない耐水性を持つ有機高分子重合体樹脂またはこれら樹脂の誘導体である。その数平均分子量は５，０００以上好ましくは２０，０００以上５００，０００以下あれば良い。これらの樹脂の混合物も有用である。やや水溶性で親水性樹脂は溶出する点で好ましくなく、高温度(７０°Ｃ)では溶出が更に大きくなり耐熱性が無いといえる。
【００１４】
好ましい樹脂として、フッ素樹脂、フッ化ビニリデン樹脂、塩化ビニル樹脂、塩化ビニリデン樹脂、ポリスチレン、ビニルアルコール共重合体樹脂、ポリスルホン、ポリアクリロニトリル等及び上記の共重合体を挙げることができる。例えばポリフッ化ビニリデン樹脂、ポリフッ化ビニリデン−６フッ化プロピレン共重合樹脂は、希土類元素含水酸化物を高濃度に含有させ易く、耐水性、耐薬品性に優れ好ましい樹脂といえる。またポリテトラフルオロエチレン樹脂やその重合体も同様でこれら樹脂の混合物も有用である。その他、耐水性に優れた有機高分子や天然高分子及びその誘導体も、本発明の目的に合った有用な樹脂といえる。中でもフッ化ビニリデン系樹脂、エチレンビニルアルコール共重合体が好ましい。
【００１５】
本発明の耐酸性とは、フッ素イオンを５０ｍｇ／Ｌを含有した水溶液１Ｌを予めｐＨ  ３．２に調整しておき、希土類元素含水酸化物を１００ｍｇ添加してｐＨ３．０で４時間攪拌後、液中のセリウム濃度をＩＣＰを用いて測定することで表現される。本発明において耐酸性は、セリウム濃度７．５ｍｇ／Ｌ以下を良好とする。
【００１６】
本発明の希土類元素含水酸化物とは、１９９１年元素の周期表による３（３Ａ）族の希土類元素であって、スカンジウムＳｃ、イットリウムＹ、ランタノイド元素、ランタンＬａ、セリウムＣｅ、プラセオジムＰｒ、ネオジムＮｄ、プロメチウムＰｍ、サマリウムＳｍ、ユウロピウムＥｕ、カドリニウムＧｄ、テルビウムＴｂ、ジスプロシウムＤｙ、ホルミウムＨｏ、エルビウムＥｒ、ツリウムＴｍ、イッテルビウムＹｂ、ルテチウムＬｕの含水酸化物である。これら希土類元素含水酸化物の混合体も有用である。中でも本発明の高温熟成を考慮すれば耐酸性でＣｅが最も好ましい。
【００１７】
本発明の結晶子径が５０〜２００Åの希土類元素含水酸化物は、下記に定義される含水率が１から４０重量％の希土類元素含水酸化物を高温加熱熟成３００℃から６００℃で１時間から１０時間加熱熟成して作られる。この際、作業性を考慮して短時間で大結晶子径の希土類元素含水酸化物を得ようとすれば、大気中で３５０℃から４２０℃の条件下で２〜１０時間加熱熟成して希土類元素含水酸化物を得れば良い。３００℃未満では希土類元素含水酸化物の結晶子径が本発明の要件を満足できず、耐酸性に劣り、希土類元素の溶出が多くなる。また、６００℃を超えると一部酸化物となりフッ素処理能力が低下する。
【００１８】
この高温熟成により驚くべきことに本発明の吸着剤は、希土類元素化合物の水中への溶出量が従来のフッ素吸着剤の半分以下の量で抑制されることが分かった。このように溶出量を抑制したフッ素吸着用の希土類元素化合物は、従来知られていなかったものである。例えば、本発明の特定の結晶子径を有する含水酸化物ではなく、特公平２−１７２２０号公報に記載の熱減量５〜３０重量％にした希土類元素酸化物では知られていなかったことであり驚くべきことである。希土類元素含水酸化物と希土類元素酸化物は熱的性質も違い、赤外分析でも違う吸収帯を示す。
【００１９】
尚本発明の高温熟成された希土類元素含水酸化物は、熱減量で示される含水率が０．１〜２０重量％が好ましく、より好ましくは０．１から５．０重量％である。含水率が２０重量％を超えると、本発明の効果の１つである希土類元素の溶出が大きくなり易い。この含水率を測定する方法は８００℃の高温に１時間放置してその蒸発分を含水希土類元素含水酸化物で除した値（熱減量）を含水率で表現する。
【００２０】
従来技術の希土類元素系フッ素吸着剤では含水率が高く結晶子径も２０〜４０Åと小さくて、高分子樹脂との混合状態も良くなく、希土類元素水酸化物の溶出を起こし易い欠点があったが、本発明の希土類元素含水酸化物の結晶形態は、この高温加熱熟成により、含水率が低くなるが結晶化が進んでいて結晶子径の大きい５０〜２００Å、好ましくは６０から２００Åの結晶性良い希土類元素含水酸化物となる。結果として水溶液に溶出することが少なくてフッ素吸着性を維持して優れたフッ素吸着剤が得られる。
その希土類元素含水酸化物の結晶２次粒子は、１次粒子の凝集体であり、該２次粒子の平均粒径は０．１〜２５ミクロンｍが良く０．５〜１０．０ミクロンｍが好ましい。０．１ミクロンｍ以下では樹脂混合で包まれて希土類元素化合物がフッ素含有水との接触が不足することがあり、１５ミクロンｍ以上では樹脂との混合が良くないことがある。
【００２１】
この希土類元素水酸化化合物は、上記高分子樹脂と混合され平均粒径０．５〜２．５ｍｍ程度に粒状化される。樹脂中の希土類元素含水酸化物の割合は、樹脂重量の１〜３０倍量で良い。本発明のフッ素吸着剤は、前記粒状化物を適宜形状に成形して供されるが、その形態は、繊維状、球状、あるいは不織布のような網状体でもよく、嵩密度０．４〜２．０ｇ／ｃｍ3の空隙のある連続気泡構造体であればより良い。
【００２２】
本発明の粒状フッ素吸着剤を所定の容器内に充填し、所定の濃度のフッ素含有水を該吸着剤重量に対して１〜４００倍重量を通水（通水倍率と言う）すると通過した該含有水のフッ素濃度は低濃度（例えば２ｍｇ／Ｌ以下）に維持される。尚この場合通水に用いられるフッ素含有水のＰＨは３〜６に調整することにより該吸着剤の吸着能を活性化維持させることができ好ましい。このＰＨは、塩酸または苛性ソーダなどにより調整することができる。
本発明について、以下具体的に説明する。
【実施例】
【００２３】
排水の替わりに純水にＮａＦ（試薬特級）を溶解して、初期フッ素濃度５０ｍｇ／Ｌにした液を作製し、塩酸を添加してｐＨ３．０に調整した水溶液を得た。
含水率５０重量％の水酸化セリウムを電気炉で表１に示す条件で大気中で熟成して、表１の大結晶子径の含水酸化セリウム粉末を得た。この含水酸化セリウムの熱減量重量％（電気炉で８００℃１時間処理した時の熱減量（％）；含水分率）を測定したところ、水分率重量％は表１の値であった。
【００２４】
この含水酸化セリウム１００重量部に、ポリフッ化ビニリデン樹脂１２重量部を溶媒Ｎ−メチル−２−ピロリドンに溶解した溶液を混合してスラリーを形成し、このスラリーを水浴中に分散することにより、空隙のあるかさ密度２．０ｇ／ｃｍ3、平均粒径０．７ｍｍの粉末粒状体を得た。
比較例として加熱温度を７０〜３００℃で１〜４時間処理して、表１の結晶子径の熱減量重量％（水分率％；Ｉｇ−ｌｏｓｓ）にした他は、実施例と同様に操作して同様の粉末粒状体を得た。
【００２５】
先の作製したフッ素含有水溶液１Ｌに上記粉末粒状体をＣｅＯ2として１００ｍｇ添加して液ｐＨを３．２に調整しながら４時間攪拌処理した。該処理液のフッ素濃度とセリウム濃度を測定した。  フッ素濃度の測定は堀場製作所製Ｆ−２３型装置を使用し、セリウム濃度は誘導結合高周波プラズマ（ＩＣＰ）装置で行われ、その装置はリガク製ＣＩＲＯＳ・１２０ＥＯＰ型装置を使用した。  その結果を表２に示す。耐酸性はこのセリウム濃度７．５ｍｇ／Ｌ以下を良好とする。
【００２６】
表１，２から本発明の含水酸化セリウム吸着体は、比較例１，２，４との比較でも明らかなようにフッ素の処理は問題なく、水中へのセリウムの溶出を防止でき耐久性に関係する比較例の耐酸性の悪さを解決している。
【００２７】
【表１】
2005028312.tif 000002
【００２８】
結晶子径は、下記のScherrerの式を使って、回折パターン中、任意の１本のピークの試料要因半価幅ＦＷ（Ｓ）から結晶子の平均サイズを求めた。
結晶子サイズ(Å)＝Ｋ×波長／ＦＷ（Ｓ）×COS（θ）
θはピークの位置、Ｋは平均的な結晶子の形状因子
【００２９】
【表２】
2005028312.tif 000003
【００３０】
Ｃｅ溶出率の計算は、未使用の含水酸化セリウム中のセリウム量を下記式により算出する
採取量×（セリウム原子量／酸化セリウム分子量）
採取セリウム量：１００×（１４０／１７２）＝８１．３８ｍｇ
Ｃｅ溶出率は、未使用含水酸化セリウム中のセリウム量と処理液中のセリウム濃度から下記式にて求めることができる。
溶出率（％）＝セリウム濃度測定値／採取セリウム量×１００
なお、上記実施例は、本発明のフッ素吸着剤が耐酸性でセリウムの溶出率が著しく抑制されていることを説示する主旨で記載したものである。特にフッ素濃度をさらに低下させるには、吸着剤の量を増加すればよい。